Brevet FR2571273A1 — publié le 19860411

Procédé de traitement du chlorure alcalin ultra-fin en suspension dans une solution de chlorures alcalins ou alcalino-terreux. La présente invention concerne un procédé de traitement de chlorure alcalin ultra-fin ou "sel ultra-fin" en suspension dans une solution de chlorures alcalins et/ou alcalino-terreux, destiné en particulier à empêcher la décantation dans cette solution du chlorure de sodium ultra-fin contenu, dont la dimension des cristal est inférieure a 50 microns. On sait que ltutilisation de solutions concentrées voire saturées de chlorures alcalins et/ou alcalino-terreux éliminent et préviennent de façon simple et fiable le dépôt d'eau solide telle que neige, givre, ou verglas sur les surfaces exposées aux intempéries en période hivernale. Un procédé connu, particulièrement efficace dans le traitement préventif desdites surfaces,notamment des chaussées,consiste (brevet français nO 70 46 442 déposée le 23 Décembre 1970 et ses deux additions nO 72 46 019 déposée le 22 Décembre 1972 et nO 78 03 878 déposée le 10 Février 1978 au nom de la Demanderesse) à répandre sur la chaussée une solution de chlorures alcalinset/ou alcalino-terreux contenant du sel ultra-fin en suspension. Cette solution est obtenue par mélange d'une solution saturée de chlorures alcalins dans une solution de chlorures alcalino-terreux, le sel ultra-fin précipitant par l'effet d'ions communs, ou inversement par dissolution du chlorure alcalino-terreux dans une solution saturée de chlorures alcalins. Une méthode connue d'utilisation de ces solutions, donnant de bons résultats, permettant notamment de minimiser le temps de latence dans le traitement curatif desdites surfaces exposées, consiste à préparer à l'avance ladite suspension et à la réhomogénéiser avant emploi. Le sel ultra-fin se décantant en effet avec le temps cette opération d'homogénéisation est nécessaire avant chaque intervention. La présente invention vise à remédier à cet inconvénient en empêchant la décantation de ce sel en suspension ce qui oblige à la susdite opération d'homogénéisation et propose un procédé de traitement de chlorure alcalin ultrafin en suspension dans une solution de chlorures alcalins et/ou alcalino-terreux en vue dtempEcher la décantation du chlorure alcalin ultra-fin, caractérisé en ce qu'il consiste à ajouter à la dite solution au moins 0,1* en poids d'un alkylpolyalcoxyéther ou de polycondensats d'alkylsulfonate de naphtalène et du phénol. Ces deux groupes de produits ayant un radical alkyl et ou naphtalène contenant de 10 à 17 atomes de carbone, ajouté à raison d'au moins Ol$.en poids, empêchent en effet la décantation des chlorures ultra-fins ou sels ultra-fins en suspension dont les cristaux sont de dimension inférieure à 50 microns. Cette propriété résulte du caractère fortement anionique de ces groupes dont la dissolution dans lesdites solutions, qui comportent déjà un caractère fortement électronégatif en raison des atomes de chlore en présence, renforce le comportement électronégatif, augmentant ainsi les forces de répulsion des particules en suspension de sorte que leur décantation est empêchée. Les exemples de réalisation donnés ci-dessous à titre non limitatif illustrent la présente invention. On a préparé une saumure contenant 50% en poids dtune solution saturée de chlorure de sodium et/ou en en poids d'une solution saturée de chlorure alcalino- terreux. Du chlorure de sodium ultra-fin est ajouté dans la proportion de 20 à 40ys en poids du mélange précédent, sous forme de sel, obtenu par broyage et/ou sous forme de sel précipité par effet d'ions communs. A ce mélange il a été ajouté 0,1; 0,2; 0,3 et 0,4% en poids dcun alkylpolyalcoxyéther ayant 12 atomes de carbone. Aucune décantation n'a été constatée dans ce mélange laissé au repos après une période d'un an. Par contre les mélanges précédents sans additifs laissent décanter le sel ultrafin contenu. On notera que ce procédé peut être appliqué dans tous les cas ou l'on veut utiliser une solution sel et saumure homogène, notamment dans l'industrie agroalimentaire. REVENDICATIONS 1.- Procédé de traitement du chlorure alcalin ultra-fin en suspension dans une solution de chlorures alcalins ou alcalino-terreux en vue d'empêcheur la décantation du chlorure alcalin ultra-fin, caractérisé en ce qu'il consiste à ajouter à ladite solution au moins 0,1* en poids d'un alkylpolyalcoxyéther ou de polycondensats d'alkylsulfonate de naphtalène et de phénol. 2.- Procédé de traitement selon la revendication 1, caractérisé en ce que l'alkylpolyalcoxyéther contient de 10 à 17 atomes de carbone. 3.- Procédé de traitement selon la revendication 1, caractérisé en ce que les polycondensats dalkylsulfonate de naphtalène et de phénol contiennent de 10 à 17 atomes de carbone. 4.- Application selon lune des revendications précédentes à la préparation de saumures destinées à être épandues sur les surfaces exposées aux intempéries en période hivernale, notamment les chaussées, afin dty éliminer et prévenir tout dépit d'eau solide en surface telle que givre, verglas, neige.